Brevet FR2706639A1 — publié le 19941223

A 2706639 VITRAGE ELECTROCHROME La présente invention est relative au domaine des sys- tèmes électrochromes notamment des vitrages dont la transmis- sion lumineuse peut être modulée au moyen d'un courant élec- trique. L'invention s'applique plus particulièrement au contrôle des apports solaires dans les bâtiments ou habitacles des véhicules.20 De façon bien connue, un système électrochrome comporte une couche d'un matériau capable d'insérer de façon réversible des cations et dont les états d'oxydation correspondant aux états inséré et désinséré sont de coloration distincte, un des états étant généralement transparent. La réaction d'insertion ou de désinsertion est commandée par application d'une diffé- rence de potentiel adéquate. Le matériau électrochrome, en général à base d'oxyde de tungstène, doit ainsi être mis en contact avec une source d'électrons telle qu'une couche électroconductrice transparente et une source de cations telle qu'un électrolyte conducteur ionique. Par ailleurs, il est connu que pour assurer au moins une centaine de commutations, il doit être associé à la couche de matériau électrochrome une contre-électrode capable elle aussi d'insérer de façon réversible des cations, symétriquement par rapport à la couche de matériau électrochrome de sorte que, macroscopiquement, l'électrolyte apparaît comme un simple médium des cations. La contre-électrode doit être constituée ou d'une couche -2 - neutre en coloration ou du moins transparente quand la couche électrochrome est à l'état décoloré. L'oxyde de tungstène étant un matériau électrochromique cathodique, c'est-à-dire que son état coloré correspond à l'état le plus réduit, un matériau électrochrome anodique tel que l'oxyde de nickel ou l'oxyde d'iridium, est généralement utilisé pour la contre- électrode.Il a également été proposé d'utiliser un matériau optiquement neutre dans les états d'oxydation critiques, comme par exemple l'oxyde de cérium ou des matériaux organiques10 comme les polymères conducteurs électroniques (polyaniline,...) ou le bleu de prusse. De tels systèmes permettent une réelle réversibilité des phénomènes d'insertion/désinsertion, due à la source d'ions constituée par la contre-électrode.15 Toutefois, il est apparu que de tels systèmes se dé- gradent et qu'après un certain temps, le phénomène d'él- ectrochromisme ne se produit plus ou du moins est très nette- ment affaibli, ce qui se traduit par une diminution ou une suppression complète, du contraste entre l'état coloré et20 l'état décoloré. Cette dégradation est mise en évidence dans trois types différents d'épreuves: * l'exposition aux ultra-violets d'un système à l'état décoloré, * l'exposition à la chaleur (par exemple à une température de l'ordre de 80 C), * et le cyclage, test au cours duquel le système est soumis à un très grand nombre d'alternances état coloré/état décoloré. De façon surprenante, pour ces trois épreuves, le résul- tat final est principalement le même bien que chacune ait une importance relative différente et l'analyse du système dégradé montre que la dégradation est essentiellement due à une réduction irréversible de ia contre-électrode, généralement en métal, matériau non électrochrome. Ce phénomène est général à35 presque tous les dispositifs électrochromes à base d'électrolytes polymères - pour une raison très simple qui sera développée plus avant - à conduction protons ou lithium, l'épreuve d'exposition aux ultra-violets étant la plus dégra- dante dans le cas des systèmes lithium. -3- Si le résultat final est le même, il ne peut néanmoins en être de même pour les mécanismes amenant à celui-ci. Pour autant, les auteurs de la présente invention ont trouvé que ces dégradations étaient fortement retardées si on intercale 5 une couche barrière entre l'électrolyte et la contre- électrode; en particulier une couche de LiNbO3 entre un électrolyte lithium et une contre-électrode de LinNiOy ou de LinIrOy ou une couche d'oxyde de tantale TaOs ou d'oxyde de niobium Nb2O5 entre un électrolyte protonique et une contre-10 électrode de HxIrOy. La couche barrière interposée entre l'électrolyte et la contre- électrode doit être ouverte aux cations de l'électr- olyte (protons ou cations de métaux alcalins) que l'on cherche à insérer ou désinsérer dans les deux couches de matériaux électrochromes. De plus, elle est de préférence transparente pour ne pas abaisser la transmission lumineuse du système et doit présenter une bonne résistance chimique à l'égard de l'électrolyte, ce qui implique notamment une bonne résistance en milieu acide dans le cas des systèmes protoniques et en20 milieu neutre dans le cas des sytèmes lithium. D'autre part, cette couche barrière est de préférence un filtre s'opposant au passage d'espèces ioniques ou gazeuses transportées par l'électrolyte, à l'exception bien sûr des cations, et plus particulièrement un filtre des anions et des25 gaz éventuellement présents dans le système (emprisonnés lors de l'assemblage ou encore formés par suite de réactions parasites de dégradation). Par ailleurs, cette couche barrière est de préférence telle qu'elle augmente la surtension de formation d'agents réducteurs à l'interface entre l'électrolyte et la contre- électrode de matériau électrochrome anodique. Enfin, la couche barrière est de préférence une couche isolante électronique. Pour comprendre quel peut être - ou plus exactement quels peuvent être les rôles de cette couche barrière, il est intéressant d'analyser les phénomènes qui sont susceptibles de se produire au cours de ces trois tests différents. Pour plus de clarté de l'exposé, nous allons évoquer principalement le cas d'un système comportant une électrode à base d'oxyde de -4- tungstène W03 et une contre-électrode d'oxyde d'iridium HxIrOy mais cet exposé peut être généralisé à tous les matériaux électrochromes à coloration anodique. Quand le système est soumis au test U.V., en circuit ouvert et à l'état décoloré, on observe tout d'abord son bleuissement, autrement dit une insertion de cations dans la couche d'oxyde de tunsgtène. Un tel bleuissement n'est pas observé dans les deux autres tests. Toutefois, ce bleuissement est parfaitement réversible et il suffit de soumettre le10 système à une tension normale de décoloration pour faire disparaître cette teinte bleue et retrouver un système pré- sentant un contraste aussi bon que le contraste initial. Il est connu que W03 est un matériau semi-conducteur de type n, avec donc une conduction par électrons. Un rayonnement peut permettre le passage des électrons dans la bande de conduction et faciliter ainsi les réactions d'oxydation. Par contre, l'oxyde d'iridium, comme la plupart des matériaux de contre-électrode à coloration anodique, est un semi- conducteur de type p, avec une conduction électrique par trous, de sorte20 qu'un apport de photons a cette fois pour résultat de faci- liter les réactions de réduction. En soumettant le système W03/HIrO2 aux ultra-violets, on peut s'attendre pour W03 à des réactions d'oxydation et pour la contre-électrode à des réaction de réduction.25 Dans la mesure o aucun système électrochrome n'est parfaitement anhydre, combien même toutes les précautions sont prises pour éliminer toute trace d'eau, qu'en particulier, la couche W03 est hydratée au cours de son dépôt et/ou des différentes manipulations subies avant l'assemblage avec30 notamment des passages à l'air libre, nécessairement toujours humide, et que de surcroît, les électrolytes protons ou lithium contiennent toujours un taux d'humidité résiduel qui peut être difficilement inférieur à quelques 100 ppm,l'agent d'oxydation le plus probable côté W03 est probablement cette eau résiduelle. On se trouve alors dans une situation de pile avec la réalisation simultanée des équilibres: W03 + xM+ + xe- MxWO3 (1) x/2 H20 -__X/4 02(adsorbé) +xH+ xe- (2) soit au bilan 4 - 5 - W03 + x/2 H20 + xM+ ___ MxWO3(bleu) + x/4 02 + xH+ (3) M étant soit H, soit Li. Le potentiel à courant nul de l'équilibre (2) est décalé vers les potentiels négatifs en raison de la photosensibilité de l'oxyde de tungstène de sorte que la réduction de W03 en MxWO3 (M=H, Li) est favorisée; conjointement, de l'oxygène est généré sur cette même électrode. L'hypothèse est que l'oxygène ainsi formé est suffisam- ment peu important et est partiellement absorbé par l'élect- rolyte polymère ce qui explique l'absence de formation de bulles, en tout cas à court terme. En pratique, on atteint un état de coloration stable après quelques heures seulement, et dont le degré d'intensité à l'équilibre dépend de la longueur d'onde du rayonnement. Ce rayonnement est efficace dans le proche U.V.,pour des lon- gueurs d'onde correspondant au visible. Il est donc possible de limiter le bleuissement mais non de le supprimer totalement à l'aide d'un filtre U.V. De toute façon, et comme indiqué plus haut, ce n'est pas du côté de l'oxyde de tungstène mais du côté de la contre- électrode d'oxyde d'iridium que le système se dégrade irré- versiblement. L'état décoloré, c'est-à-dire l'état inséré, correspond à un degré III d'oxydation. L'état dégradé indique un passage au degré 0, néanmoins, l'équilibre entre le degré25 III et le degré O est décrit dans la littérature comme très peu probable. Dans le cas des systèmes protoniques, les auteurs de la présente invention proposent la réalisation en situation de piles des équilibres suivants:30 IH+ + e- > 1/2 H2 (4) HIrO2(III)-----IrO2(IV) + e- + H+ (5) soit au bilan HIrO2(III) - -' 1/2 H2 + Ir02(IV) (6) Cette réaction étant suivie de la réduction de Ir (IV) en Ir(0), par exemple par l'hydrogène: Ir02(IV) + 2 H2-ê Ir + 2 H20 (7) Le bilan total s'écrivant alors: 4 HIr02(III) =a 3 Ir02(IV) + Ir(0) + 2 H20 (8) A noter que les équilibres ici proposés ne sont - 6 - probablement pas les seuls à intervenir, d'autant que le rapport IR(IV)/Ir(O) mesuré semble bien inférieur à 3. Il est donc possible que la réduction de l'oxyde d'iridium à l'état O soit due également à des réducteurs autre que l'hydrogène, ou 5 que ce dernier soit formé également par d'autres voies, des produits de dégradation du polymère pouvant notamment jouer un rôle dans ces mécanismes. Dans le cas des systèmes au lithium, avec une contre- électrode de type AOy (o A est égal par exemple à Ni, Ir ou V), on peut écrire probablement de plus les équilibres sui- vants: H20 + e- l/2 H2 + OH- (9) H2 + AOx %=-'-AOx_- + H20 (10) Pour le reste, les mécanismes, que nous venons de pro- poser semblent également s'appliquer pour l'essentiel au cas des systèmes reposant sur l'insertion/désinsertion de cations de métaux alcalins. On peut alors réécrire tous les équilibres précédents. Si les mécanismes proposés plus haut ne sont pas uniques, il est clair que dans le cas du test U.V., le mécanisme de dégradation est essentiellement un mécanisme photo-électro- chimique. Cette hypothèse est de plus renforcée par la cons- tatation d'une accélération de la dégradation lorsque les couches de matériaux électrochromes sont placées électrique-25 ment en contact par l'intermédiaire du joint périphérique. Par rapport à ces mécanismes, la couche barrière va devoir jouer différents rôles. Tout d'abord, nous avons indiqué précédemment que la réduction de la contre-électrode, en particulier de l'oxyde d'iridium en iridium métallique à la30 fois pour les systèmes à conduction lithium et pour les systèmes protoniques, était probablement due à la formation d'hydrogène (équilibre [4]). Comme la source principale de l'hydrogène est l'électrolyte (par l'intermédiaire de H+ ou H20 résiduelle), cette formation doit s'opérer à l'interface35 électrolyte/oxyde d'iridium. La couche barrière va avoir principalement pour fonction de limiter cette formation d'hydrogène en augmentant la surtension de dégagement de l'hydrogène. De la remarque faite plus haut à propos du caractère photo-électrochimique du mécanisme de dégradation, - 7 - il ressort que cette couche barrière doit avantageusement être un isolant électronique et contribuer à éviter tout court-circuit entre les couches électrochromes. Par ailleurs, et dans la mesure o l'hydrogène gazeux peut ne pas être le 5 seul responsable de la dégradation de la contre-électrode, il est préférable que la couche barrière s'oppose au transit de toutes les espèces éventuellement présentes ou transitant dans l'électrolyte, à l'exception des cations (protons ou ions lithium) insérés/désinsérés dans les matériaux électrochromes.10 Nous avons déjà indiqué que la couche barrière était avantageusement un filtre à toutes les espèces transportées autres que les cations de l'électrolyte. Il est de plus avantageux que ce rôle de filtre soit susceptible de s'exercer également vis-à-vis de tous les gaz pouvant se former et notamment vis- à-vis de l'hydrogène. Comme mentionné plus haut, la couche barrière est telle qu'elle augmente la surtension de dégagement de l'hydrogène, formé par la réaction H+.-=> H2 en milieu protonique ou H20 =--> H2 pour les milieux lithium, à l'interface électrolyte / contre- électrode. Mais il peut de20 plus être souligné que l'hydrogène peut éventuellement se former en d'autres lieux du système. En particulier, en raison de la photosensibilité de W03, lors de l'exposition aux U.V., le potentiel à courant nul de la réaction de réduction des protons en hydrogène (équilibre (4)) est décalé vers les25 potentiels positifs; de l'hydrogène peut donc probablement être formé côté W03, et diffuser en l'absence de couche barrière vers la contre-électrode. Les réactions énoncées précédemment sont pour la plupart photoélectrochimiques. Or, comme déjà indiqué, la dégradation du système est également obtenue en l'absence de photons à la suite de tests thermiques ou de tests de cyclage. Les méca- nismes de dégradation sont alors nécessairement différents. Sans entrer plus avant dans les détails, il est possible que, dans le cas d'une exposition à température élevée, des pro- duits réducteurs se forment notamment par suite d'une dégra- dation de l'électrolyte ou de traces d'impuretés résiduelles liées à la synthèse, produits réducteurs responsables de la réduction de la contreélectrode, en particulier de l'oxyde d'iridium en iridium métallique. Pour les tests de cyclage, la - 8 - dégradation est probablement plus de nature électrique car contrairement aux cas précédents, un potentiel est cette fois appliqué entre les deux couches de matériaux électrochromes. En tout état de cause, il s'avère que les couches barrières 5 efficaces du point de vue du test U.V. permettent également d'améliorer les performances aux deux autres tests. A titre de couche protectrice, il est plus particulière- ment avantageux d'utiliser un oxyde métallique diélectrique - matériau connu pour sa perméabilité aux protons ou autres10 cations de métaux alcalins et qui de plus est un bon isolant électronique. Dans le cas des systèmes à conduction protoni- que, les matériaux diélectriques conducteurs protoniques, purs et résistants à l'acide, représentent de bonnes couches barrières.15 Pour sa résistance en milieu acide et sa capacité à être déposé en couches minces selon les techniques déjà utilisées pour les couches électrochromiques, on choisira de préférence du pentaoxyde de tantale Ta205 de préférence dans une épais- seur comprise entre 1 et 500 nanomètres et de préférence20 encore entre 10 et 80 nanomètres. Les épaisseurs trop faibles sont évitées en raison de la difficulté à les déposer de façon uniforme, sans discontinuité de la couche, sur des surfaces aussi grandes que des vitrages bâtiment par exemple. Les couches les plus épaisses ajoutent une résistance ohmique non25 négligeable et non souhaitable. Plus généralement, conviennent à titre de couches bar- rières des matériaux diélectriques tels que les oxydes de la colonne VB du tableau périodique et plus particulièrement Ta205 et Nb205 ou des alliages de ceux-ci (comme par exemple30 des oxydes niobium/tantale), des fluorures tels que MgF2, CeF3 et aussi des matériaux tels que Sb203, HUP (héxauranylphos- phate), Cr203, SiO2, ZrO2. Dans le cas des systèmes à conduction lithium, des couches minérales à conduction lithium pure et stables en milieu neutre sont revendiquées. Les matériaux de type Li3N, LiAlF4, LiTaO3 et plus particulièrement LiNbO3 sont de bonnes couches barrières vis à vis des phénomènes de dégradation mentionnés, dans des épaisseurs généralement comprises entre 1 et 500 nanomètres. - 9 - D'autres détails et caractéristiques de l'invention sont exposées ci-après en référence aux figures et courbes annexées qui représentent: * figure 1: un schéma d'un système selon l'invention, * figure 2: une courbe comparative illustrant la varia- tion de la transmission lumineuse à l'état décoloré en fonc- tion du nombre d'heures d'exposition à une source intense d'ultraviolets, * figure 3: une courbe comparative illustrant la varia- tion de la transmission lumineuse à l'état décoloré en fonc- tion du nombre d'heures pendant lesquelles le système est porté à une température de 100 C, * figure 4: les voltamogrammes comparés de couches d'oxyde d'iridium dans différents systèmes, après 600 heures à 100 C. Pour fixer les idées, il a été schématisé un empilement constituant un exemple de système électrochrome selon l'in- vention. De bas en haut, le système comporte ainsi, un sub- strat transparent (1) - de préférence en verre ou dans tout20 autre matériau apte à supporter des échauffements importants, une couche électroconductrice transparente (2) dont la con- ductivité électronique est grande, par exemple constituée par une couche d'oxyde d'étain dopé au fluor ou une couche d'oxyde d'indium dopé à l'étain sur laquelle est déposée une couche25 barrière d'oxyde d'étain comme l'enseigne la demande de brevet EP-486 387, et qui sera plus généralement désignée par la suite par l'expression "couche ITO", une couche (3) à base d'oxyde de tungstène, dite couche W03, une couche d'un élec- trolyte (5) du type polymère conducteur protonique ou ionique,30 une couche barrière selon l'invention (6), une contre- électrode ici constituée par une couche à base d'oxyde d'iri- dium (7), dite couche Ir02, une nouvelle couche (8) électro- conductrice transparente analogue à la couche (2) et un substrat (9). 35 Le système ainsi réalisé est en outre pourvu d'un dispo- sitif d'alimentation comportant notamment un générateur de tension 10 permettant d'appliquer aux bornes du système, au moyen de bandes conductrices 11 et 12 placées aux extrémités opposées des deux couches électroconductrices 2 et 8. - 10 - Des indications précises sur des modes de réalisation de tels systèmes sont données notamment dans les demandes de brevets européens 338 876, 408 427, 475 847, 477 065, 486 387 auxquelles il est renvoyé pour plus de détails. 5 Les couches protectrices sont des couches d'oxyde de tantale Ta2O5, d'une épaisseur de l'ordre de 0,040 micron, obtenues par pulvérisation magnétron à partir d'une cible de tantale métallique, dans un plasma argon/oxygène (40% d'oxy- gène en volume), sous une pression de 5000 Pa. A noter que la10 couche déposée dans de telles conditions semble relativement sous-stoechiométrique, le tantale étant probablement à un degré d'oxydation inférieur à 5. Différents systèmes électrochromes, avec ou sans couches protectrices, mais pour le reste rigoureusement identiques ont été soumis à des tests de vieillissement aux ultra-violets et à température élevée, le système étant testé "abandonné", à partir d'un état initial décoloré, sans cyclage de colora- tion/décoloration. Autrement dit, la couche W03 est ini- tialement à l'état désinsérée tandis qu'au contraire, la20 couche Ir02 est protonée. A la figure 2, on a représenté l'évolution de la courbe représentative de la transmission lumineuse du système lorsque celui-ci est éclairé par une lampe U.V., par un rayonnement à 340 nm de 0,55 Wm-2 nm-1, correspondant à une température d'un panneau noir ainsi éclairé de 89 C. La courbe 13 avec des points carrés noirs a été obtenue avec un système comportant un joint périphérique relativement électroconducteur, de sorte qu'au repos, les couches W03 et Ir02 sont pratiquement isop- otentielles. Après environ 250 heures, la transmission lumi-30 neuse TL du système n'est plus que de l'ordre de 25%, et surtout, le système se dégrade à un point tel que la commuta- tion devient impossible, la coloration n'est plus réversible par application d'une différence de potentiel. La courbe 14 (points ronds blancs) correspond à un système avec un joint ayant une faible conductivité électri- que. On constate que cette fois, la transmission lumineuse du système s'accroit pendant les toutes premières heures du test puis décroît comme dans le cas précédent, la dégradation complète étant obtenue après environ 600 heures, des niveaux - il - satisfaisants de transmission lumineuse étant encore obtenus après environ 500 heures. Le pic des premières heures traduit une sorte de formatage du système dû probablement à l'inser- tion de protons dans la couche IrO2. Ce phénomène est bien 5 connu et généralement observé de façon parallèle lors des premières commutations d'un nouveau système, la capacité d'insertion de la couche IrO2 s'améliorant en début de cycl- age. Il est par contre plus étonnant de ne pas l'avoir cons- taté dans le cas de la courbe 13. L'hypothèse avancée par les10 auteurs de la présente invention est qu'alors, les mécanismes de dégradation aux temps courts sont déjà importants et masquent le gain du formatage. La réduction de l'oxyde d'iri- dium dans le cas de la courbe 13 étant favorisée par l'oxyda- tion de l'eau côté oxyde de tungstène.15 De toute façon, même si l'amélioration est sensible, la destruction complète du système est constatée après un peu plus de 600 heures et le système a des performances moindres après seulement une centaine d'heures. Tel n'est pas le cas si, conformément à l'invention et comme illustré à la courbe20 15, une couche d'oxyde de tantale 6 est interposée entre l'électrolyte 5 et la contre-électrode 7 d'oxyde d'iridium. En conclusion, il est clair que l'insertion d'une couche protectrice côté oxyde d'iridium améliore très sensiblement la résistance aux U.V du système. Le second aspect du "vieillissement" des systèmes élect- rochromes est illustré par l'évolution de la transmission lumineuse à l'état décoloré quand le système est porté à une température élevée par exemple de 100 C. Les courbes 16, 17 représentées à la figure 3 sont caractéristiques d'un système30 sans couche protectrice (courbe 16) ou avec une couche pro- tectrice côté oxyde d'iridium (courbe 17). Après 200 heures, le système sans couche protectrice commence à se dégrader et la baisse de transmission lumineuse s'accroît très vite. Dans le cas par contre d'un système protégé selon l'invention, de bons niveaux de transmission lumineuse sont encore obtenus après 500 heures, la dégradation des performances du système se faisant à une vitesse bien moindre. Une autre façon d'illustrer l'invention est de comparer les capacités d'insertion après cyclage de systèmes non - 12 - protégés, protégés par une couche barrière selon l'invention ou encore "protégés" par une couche d'oxyde de tantale dis- posée non du coté de la contre- électrode mais du coté de W03. A la figure 4 o sont représentés les voltamogrammes (les 5 potentiels étant mesurés par rapport à une électrode de référence au calumel saturé) de 3 couches d'oxyde d'iridium mesurés après ouverture d'un système placé pendant 600 heures à 100 C. La courbe 23 correspond à un système non protégé, sans couche Ta2O5, la courbe 24 à un système muni d'une couche "protectrice" à l'interface oxyde de tungstène/électrolyte, sans couche barrière disposée selon l'invention et la courbe à un système selon l'invention muni d'une couche Ta2O5 à l'interface oxyde d'iridium/électrolyte. La courbe 23 présente des pics très importants qui trahissent la présence de réactions chimiques parasites (en l'occurrence l'électrolyse de l'eau avec en bas à gauche un pic correspondant probablement à la réduction H+ H2 et en haut à droit à l'oxydation H20 02. En d'autres termes, la capacité d'insertion d'une telle couche est quasi nulle. Tel20 est aussi le cas pour la courbe 24 o on constate de plus que le pic correspondant à la réaction de réduction de l'eau en hydrogène est aux alentours de -0,1 volts alors que dans le système non "protégé" 23, ce pic est à -0,2 volts. Autrement dit, placée uniquement à l'interface entre l'oxyde de tung-25 stène et l'électrolyte, la couche "protectrice" est sans effet. Par contre, la courbe 25 est très "carrée" et démontre qu'en restant dans des limites de potentiel comprises par exemple entre -0,2 volts et +0,5 volts, aucune réaction30 parasite ne vient gêner les réactions de désinser- tion/insertion. Pour ce qui est des tests de cyclage, une cellule sans couche barrière selon l'invention commence à se dégrader après quelquescentaines de cycles, pour les températures supérieures35 à 500C, alors que dans les mêmes conditions de cyclage, aucune dégradation n'est observée avec un système selon l'invention même après plusieurs milliers de cycles. Il doit être noté que le système électrochrome selon - 13 - l'invention peut également comporter une seconde couche protectrice, par exemple de type Ta205, intercalée entre la couche d'oxyde de tungstène et l'électrolyte. Cette couche protectrice supplémentaire permet d'améliorer encore les 5 performances aux cyclage, à température élevée, en prévenant la dissolution de l'oxyde de tungstène dans l'électrolyte. - 14 - REVENDICATIONS 1. Système électrochrome comportant une couche électro- conductrice transparente (2), une couche d'un matériau élect- rochrome cathodique (3) susceptible d'insérer de façon réver- 5 sible des cations M+ de type H+ ou Li+, une couche d'électro- lyte (5), une couche d'une contre-électrode faite d'un maté- riau électrochrome anodique (7) et une seconde couche élec- troconductrice (8), caractérisé par l'interposition d'une couche barrière (6) entre l'électrolyte (5) et la10 contre-électrode (7), ladite couche barrière étant ouverte à la diffusion des cations M+. 2. Système électrochrome selon la revendication 1, caractérisé en ce que ladite couche barrière (6) est transpa- rente.15 3. Système électrochrome selon l'une des revendications précédentes, caractérisé en ce que ladite couche barrière (6) est résistance en milieu acide (M=H) ou en milieu neutre (M=Li). 4. Système électrochrome selon l'une des revendications précédentes, caractérisé en ce que tout en étant ouverte à la diffusion des cations M+, ladite couche barrière (6) est un filtre à des espèces ioniques ou gazeuses transportées dans l'électrolyte. 5. Système électrochrome selon l'une des revendications précédentes, caractérisé en ce que ladite couche barrière (6) est dans un matériau qui augmente la surtension d'agents réducteurs à l'interface entre l'électrolyte (5) et la contreélectrode(7). 6. Système électrochrome selon l'une des revendications précédentes, caractérisé en ce que ladite couche barrière (6) est faite d'un matériau isolant électronique. 7. Système électrochrome selon l'une des revendications précédentes, caractérisé en ce que, dans le cas o M=H, la couche barrière (6) est constituée d'un matériau diélectrique.35 8. Système électrochrome selon la revendication 7, caractérisé en ce que la couche barrière (6) est dans un des matériaux suivants: les oxydes de la colonne VB du tableau périodique et plus particulièrement Ta20s et Nb2O5 ou des alliages de ceux-ci (comme par exemple des oxydes niobium / - 15 tantale), des fluorures tels que MgF2, CeF3 et aussi des matériaux tels que Sb203, HUP (héxauranylphosphate), Cr203, SiO2, ZrO2. 9. Système électrochrome selon l'une des revendications 1 à 6,caractérisé en ce que dans le cas M=Li, la couche barrière est un conducteur ionique pur. 10. Système électrochrome selon la revendication 9, caractérisé en ce que la couche barrière (6) est dans un des matériaux suivants: Li3N, LiTaO3, LiAlF4 ou LiNbO3.10 11. Système électrochrome selon l'une des revendications précédentes, caractérisé en ce que la couche barrière est d'une épaisseur comprise entre 1 et 500 nanomètres et de préférence entre 10 et 80 nanomètres. 12. Système électrochrome selon l'une des revendications précédentes, caractérisé en ce qu'il comporte en outre, une seconde couche protectrice interposée entre la couche de matériau électrochrome cathodique (3) et l'électrolyte (5).